(57)【要約】      （修正有）【課題】管状体の閉断面空間の内面の所定範囲のみを、簡易な方法でブラスト処理できる局所ブラスト方法および局所ブラスト装置を提供する。【解決手段】隣り合う管状体を長手方向に溶接連結して得られる溶接連結管状体１０の内面の溶接発錆部および熱影響部を、該溶接連結管状体１０のハンドホール１０８Ａからブラストノズル１４を挿入してブラスト処理をするに際して、ハンドホール１０８Ａから溶接連結管状体１０内に挿入する時には変形して容易に挿入でき、溶接連結管状体１０内に入ると該溶接連結管状体１０の内部の横断面空間を閉塞するように該溶接連結管状体１０の内面壁に圧着する一対の隔壁１２を、前記溶接発錆部および熱影響部を間にして配設し、溶接連結管状体１０の内面のうち、一対の隔壁１２間のみをブラスト処理できるようにする。【選択図】図８
2008290211.tif 000002
【特許請求の範囲】
【請求項１】
隣り合う管状体を長手方向に溶接連結して得られる溶接連結管状体の内面の溶接発錆部および熱影響部を、該溶接連結管状体のハンドホールからブラストノズルを挿入してブラスト処理をするに際して、
前記ハンドホールから前記溶接連結管状体内に挿入する時には変形して容易に挿入でき、該溶接連結管状体内に入ると該溶接連結管状体の内部の横断面空間を閉塞するように該溶接連結管状体の内面壁に圧着する一対の隔壁を、前記溶接発錆部および熱影響部を間にして配設し、
前記溶接連結管状体の内面のうち、前記一対の隔壁間のみをブラスト処理できるようにしたことを特徴とする局所ブラスト方法。
【請求項２】
前記管状体が、Ｕリブ鋼床版のデッキプレート及びＵリブからなる管状体であることを特徴とする請求項１に記載の局所ブラスト方法。
【請求項３】
前記隔壁が、膨張する機能を有することを特徴とする請求項１又は２に記載の局所ブラスト方法。
【請求項４】
前記隔壁が、スポンジ体からなることを特徴とする請求項１又は２に記載の局所ブラスト方法。
【請求項５】
前記隔壁が、空気を入れて膨らむ弾性体ボールからなることを特徴とする請求項１又は２に記載の局所ブラスト方法。
【請求項６】
隣り合う管状体を長手方向に溶接連結して得られる溶接連結管状体の内面の溶接発錆部および熱影響部を、該溶接連結管状体のハンドホールから挿入するブラストノズルによりブラスト処理をするブラスト装置において、
前記ハンドホールから前記溶接連結管状体内に挿入する時には変形して容易に挿入でき、該溶接連結管状体内に入ると該溶接連結管状体の内部の横断面空間を閉塞するように該溶接連結管状体の内面壁に圧着する一対の隔壁を、前記溶接発錆部および熱影響部を間にして配設し、
前記溶接連結管状体の内面のうち、前記一対の隔壁間のみをブラスト処理できるようにしたことを特徴とする局所ブラスト装置。
【請求項７】
隣り合う管状体を長手方向に溶接連結して得られる溶接連結管状体の内面の溶接発錆部および熱影響部を、該溶接連結管状体のハンドホールからブラストノズルを挿入してブラスト処理をした後に、該溶接発錆部および熱影響部を塗装する溶接連結管状体の製造方法において、
前記ハンドホールから前記溶接連結管状体内に挿入する時には変形して容易に挿入でき、該溶接連結管状体内に入ると該溶接連結管状体の内部の横断面空間を閉塞するように該溶接連結管状体の内面壁に圧着する一対の隔壁を、前記溶接発錆部および熱影響部を間にして配設して、前記溶接連結管状体の内面のうち、前記一対の隔壁間のみをブラスト処理できるようにした後に、前記溶接発錆部および熱影響部をブラスト処理することを特徴とする溶接連結管状体の製造方法。
【請求項８】
請求項７に記載の溶接連結管状体の製造方法を用いて製造された溶接連結管状体。
【発明の詳細な説明】
【技術分野】
【０００１】
本発明は、局所ブラスト方法、該方法を実現する局所ブラスト装置、該方法を用いて溶接連結管状体を製造する方法及び該製造方法によって得られた溶接連結管状体に関し、詳しくは、管状体の内面のうち、ブラスト処理をしたい部分のみをブラスト処理する局所ブラスト方法及び該方法を実現する局所ブラスト装置、並びに該方法を用いて溶接連結管状体を製造する方法及び該製造方法によって得られる溶接連結管状体に関する。
【背景技術】
【０００２】
鋼構造物の長寿命化のために塗装性能を向上させることが求められており、素地調整を現場で行う場合であっても、１種ケレンに相当する素地調整が求められるようになってきている。例えば、鋼橋塗装の規準書である鋼道路橋塗装・防食便覧（平成１７年１２月版）では、新設橋の現場施工の継ぎ手部のうち、ボルト継ぎ手では動力工具を用いる２種ケレンも許容されているが、溶接継ぎ手では１種ケレンまで求められており、ブラストを掛けることが必要とされている。また、既設橋の塗り替え塗装においても、耐久性が特に求められる場合には１種ケレンまで求められており、ブラスト処理を行うことが求められている。
【０００３】
具体例として、Ｕリブ鋼床版の塗装処理について説明する。
【０００４】
図１は、Ｕリブ鋼床版を斜め上方から見た斜視図であり、図２は、斜め下方から見た斜視図である。
【０００５】
Ｕリブ鋼床版１００は、鋼板で形成された鋼床版（デッキプレート）１０２と、鋼床版（デッキプレート）１０２の下面に橋軸方向に配置された主桁（縦桁）１０４と、橋軸直角方向に配置された横桁１０６と、を主構造とし、さらに鋼床版（デッキプレート）１０２の下面にＵリブ（縦リブ）１０８を橋軸方向に配置し、横リブ１１０を橋軸直角方向に配置して補強した構造である。Ｕリブ鋼床版１００の大きさは橋軸方向に１０ｍ程度、橋軸直角方向に３ｍ程度であり、複数のＵリブ鋼床版１００が現場で溶接接合やボルト接合等で連結されて道路橋の上部工を形成している。
【０００６】
図３は、連結されたＵリブ鋼床版１００を斜め上方から見た斜視図である。鋼床版（デッキプレート）１０２同士は現場溶接により連結されており、図３に示すように、橋軸方向および橋軸直角方向に、溶接金属及び熱影響部からなる現場溶接塗装部１１２が形成されている。溶接金属は溶接ビード１２０（図６参照）のことであり、熱影響部は溶接熱の影響を受けた部分のことである。現場溶接塗装部１１２の幅は２００ｍｍ程度であり、隣り合う鋼床版（デッキプレート）１０２の端部１００ｍｍ幅程度ずつが現場溶接塗装部１１２となっている。
【０００７】
現場溶接塗装部１１２の下に位置するＵリブ１０８の下面には、図２に示すように、ハンドホール１０８Ａ（長さ２００〜３００ｍｍ程度×幅１００ｍｍ程度）が設けられている。鋼床版（デッキプレート）１０２の上面には、現場溶接後、舗装が施され、道路面が形成される。
【０００８】
１つのＵリブ鋼床版１００を構成する各部材は全て工場で溶接されており、現場において他のＵリブ鋼床版１００と溶接やボルトで接合される部分を除き、内面塗装については工場で仕上げ塗装までされている（外面塗装は下塗りまでの場合もある）。ボルト接合部（例えば、図１、２の現場ボルト接合部１１４）については、工場出荷段階では無塗装仕様か無機ジンクリッチペイント塗装となっており、先に述べたように、ボルト接合後に動力工具を用いての２種ケレンを行った後に、下塗り塗装、中上塗り塗装を行う。
【０００９】
現場溶接を行う鋼床版（デッキプレート）１０２の開先部については、工場出荷段階では、図４に示すように、特殊な防錆材を片側３０ｍｍ幅程度塗布し、その外側７０ｍｍ幅程度については無機ジンクリッチペイントが塗装されている。この合計１００ｍｍ幅程度の範囲が現場溶接塗装部１１２となり、溶接後に現場塗装が行われる。この合計１００ｍｍ幅程度の範囲は、隣り合う鋼床版（デッキプレート）１０２のどちらの端部にも存在するので、現場溶接塗装部１１２の幅は２００ｍｍ程度となり、この幅２００ｍｍ程度の範囲に現場塗装が行われることになる。なお、鋼床版（デッキプレート）１０２の下面のうち、この幅２００ｍｍ程度の現場溶接塗装部１１２以外の部分のＵリブ内については工場で仕上げ塗装まで行われており、この工場塗装部分には現場作業で傷を付けないようにする必要がある。
【００１０】
Ｕリブ鋼床版１００の現場溶接については、図５に示すように、鋼床版（デッキプレート）１０２下面に裏波の出る特殊な裏当て材１１６と裏当て材カバー１１８を設置した後に、図６に示すように、鋼床版（デッキプレート）１０２上面からサブマージアーク溶接を行うことが一般的であり、現場溶接を行う２つの鋼床版（デッキプレート）１０２の開先部の間には、サブマージアーク溶接による溶接金属によって溶接ビード１２０が形成されて、２つの鋼床版（デッキプレート）１０２は連結される。
【００１１】
現場溶接後、現場溶接塗装部１１２の鋼床版１０２下面の裏波溶接部は程なく発錆する（この発錆した裏波溶接部を溶接発錆部と称する）。開先防錆剤部や無機ジンクリッチペイントの一部は、溶接熱の影響で変状する。このため、鋼床版１０２下面の溶接発錆部および熱影響部、即ち鋼床版１０２下面の現場溶接塗装部１１２は、現場塗装を行う前に研掃する必要がある。先に述べたように、溶接継ぎ手であるため１種ケレンまで求められており、ブラストを掛けることが必要とされている。このブラスト処理に際しては、工場で仕上げ塗装まで行った塗装部分に傷を付けないようにする必要がある。
【００１２】
鋼床版１０２下面においては、橋軸直角方向の現場溶接塗装部１１２がＵリブ１０８などの縦リブや主桁腹板を横断し、橋軸方向の現場溶接塗装部１１２は横桁や横リブを横断している。そのため、Ｕリブ１０８等の閉断面空間の内側も研掃する必要があり、ブラスト処理による１種ケレンを行うことが必要である。
【００１３】
従来、ブラスト処理においては、シートをテープ留めしてブラストしたくない箇所を覆い、養生をすることが行われている。しかし、Ｕリブ１０８の閉断面空間の内面について、この従来の養生を行うためには、Ｕリブ１０８下面に設けられた狭いハンドホール１０８Ａから、Ｕリブ１０８の閉断面空間内に手を入れて養生作業を行うしか方法がなく、適切な養生を行うことは不可能であるか、又は非常に手数がかかった。適切な養生が行われていないと、工場でなされた仕上げ塗装部分に傷が付くおそれがある。
【００１４】
したがって、鋼床版１０２とＵリブ１０８とからなる管状体の閉断面空間の内面の所定範囲のみを、簡易な方法でブラスト処理できる局所ブラスト方法が求められている。
【００１５】
また、オープンブラスト工法の場合、粉塵の外部への飛散を防ぐために、防護カバーを厳重に設置することが求められ、大がかりな仮構造を設けることが必要となっている。また、オープンブラスト工法の場合、研削材の回収にも労力を要する。バキュームブラスト工法の場合、特に、局部凹凸部、狭隘部、特殊形状部に対するブラスト処理を行う場合に、粉塵の外部への飛散を防ぐために、手間のかかる養生が必要となる。
【００１６】
特許文献１では、管体の外面の溶接部分にカバーガイドを被覆して吸着保持し、管体の溶接部分をバキュームブラスト処理する方法が記載されている。
【００１７】
特許文献２では、ロンジを構成するフランジとウェブとの溶接部分をブラスト処理するに際し、ロンジのフランジ全体をブラストチャンバーで囲んでブラスト処理をする技術が記載されている。
【００１８】
特許文献３では、錆を落とす対象部材を柔軟なシートで覆って密封し、ブラスト処理を行う技術が記載されている。
【００１９】
【特許文献１】特開平９−１４１５５５号公報
【特許文献２】特開２０００−１３５６７９号公報
【特許文献３】特開２００４−９２１５号公報
【発明の開示】
【発明が解決しようとする課題】
【００２０】
しかしながら、特許文献１に記載の方法では、Ｕリブ下面に設けられた狭いハンドホールからＵリブの閉断面空間内に手を入れて作業し、Ｕリブの閉断面空間の内面の溶接部分に対してカバーガイドを設置することは困難である。
【００２１】
特許文献２に記載の技術では、研掃の対象部分をブラストチャンバーで囲むことが必要であり、閉断面空間の内面に対してこの技術を適用することは困難である。
【００２２】
特許文献３に記載の技術では、錆を落とす対象部材を柔軟なシートで覆って密封することが必要であり、閉断面空間の内面に対してこの技術を適用することは困難である。
【００２３】
本発明は、かかる問題点に鑑みてなされたものであって、管状体の閉断面空間の内面の所定範囲のみを、簡易な方法でブラスト処理できる局所ブラスト方法および局所ブラスト装置を提供することを課題とする。また、該方法を用いて溶接連結管状体を製造する方法及び該製造方法によって得られる溶接連結管状体を提供することも課題とする。
【課題を解決するための手段】
【００２４】
本発明者は、上記課題を解決するため鋭意研究開発を行い、隣り合う管状体を長手方向に溶接連結して得られる溶接連結管状体の内面の溶接発錆部および熱影響部を、該溶接連結管状体のハンドホールからブラストノズルを挿入してブラスト処理をするに際して、前記ハンドホールから前記溶接連結管状体内に挿入する時には変形して容易に挿入でき、該溶接連結管状体内に入ると該溶接連結管状体の内部の横断面空間を閉塞するように該溶接連結管状体の内面壁に圧着する一対の隔壁を、前記溶接発錆部および熱影響部を間にして配設することにより前記課題を解決できることを見出し、本発明をするに至った。
【００２５】
即ち、本発明に係る局所ブラスト方法は、隣り合う管状体を長手方向に溶接連結して得られる溶接連結管状体の内面の溶接発錆部および熱影響部を、該溶接連結管状体のハンドホールからブラストノズルを挿入してブラスト処理をするに際して、前記ハンドホールから前記溶接連結管状体内に挿入する時には変形して容易に挿入でき、該溶接連結管状体内に入ると該溶接連結管状体の内部の横断面空間を閉塞するように該溶接連結管状体の内面壁に圧着する一対の隔壁を、前記溶接発錆部および熱影響部を間にして配設し、前記溶接連結管状体の内面のうち、前記一対の隔壁間のみをブラスト処理できるようにしたことを特徴とする。
【００２６】
前記管状体は、例えば、Ｕリブ鋼床版のデッキプレート及びＵリブからなる管状体である。
【００２７】
前記隔壁は、膨張する機能を有すれば、溶接連結管状体の内部の横断面空間を閉塞するように設置することが容易となり、好ましい。前記隔壁は、例えば、スポンジ体から形成されたり、空気を入れて膨らむ弾性体ボールから形成される。
【００２８】
本発明に係る局所ブラスト装置は、隣り合う管状体を長手方向に溶接連結して得られる溶接連結管状体の内面の溶接発錆部および熱影響部を、該溶接連結管状体のハンドホールから挿入するブラストノズルによりブラスト処理をするブラスト装置において、前記ハンドホールから前記溶接連結管状体内に挿入する時には変形して容易に挿入でき、該溶接連結管状体内に入ると該溶接連結管状体の内部の断面空間を閉塞するように該溶接連結管状体の内面壁に圧着する一対の隔壁を、前記溶接発錆部および熱影響部を間にして配設し、前記溶接連結管状体の内面のうち、前記一対の隔壁間のみをブラスト処理できるようにしたことを特徴とする。
【００２９】
本発明に係る溶接連結管状体の製造方法は、隣り合う管状体を長手方向に溶接連結して得られる溶接連結管状体の内面の溶接発錆部および熱影響部を、該溶接連結管状体のハンドホールからブラストノズルを挿入してブラスト処理をした後に、該溶接発錆部および熱影響部を塗装する溶接連結管状体の製造方法において、前記ハンドホールから前記溶接連結管状体内に挿入する時には変形して容易に挿入でき、該溶接連結管状体内に入ると該溶接連結管状体の内部の横断面空間を閉塞するように該溶接連結管状体の内面壁に圧着する一対の隔壁を、前記溶接発錆部および熱影響部を間にして配設して、前記溶接連結管状体の内面のうち、前記一対の隔壁間のみをブラスト処理できるようにした後に、前記溶接発錆部および熱影響部をブラスト処理することを特徴とする。
【００３０】
本発明に係る溶接連結管状体は、前記溶接連結管状体の製造方法を用いて製造することができる。
【発明の効果】
【００３１】
本発明に係る局所ブラスト方法および局所ブラスト装置は、ハンドホールから溶接連結管状体内に挿入する時には変形して容易に挿入でき、該溶接連結管状体内に入ると該溶接連結管状体の内部の横断面空間を閉塞するように該溶接連結管状体の内面壁に圧着する一対の隔壁を、溶接発錆部および熱影響部を間にして配設し、前記溶接連結管状体の内面のうち、前記一対の隔壁間のみをブラスト処理できるようにしたので、工場塗装部等に傷を付けずに溶接発錆部および熱影響部について簡易にブラスト処理を行うことができる。
【発明を実施するための最良の形態】
【００３２】
以下、図面を参照して、本発明の実施形態を詳細に説明する。
【００３３】
図７（Ａ）は、鋼床版（デッキプレート）１０２とＵリブ１０８からなる管状体１０の一例の断面図であり、図７（Ｂ）は、該管状体の内面に、本発明に係る局所ブラスト処理方法を実施する際に好適に用いることができるスポンジ体１２を示す斜視図であり、図７（Ｃ）は、該管状体と無圧状態のスポンジ体１２の大きさを比較した図であり、図７（Ｄ）は、Ｕリブ１０８内にスポンジ体１２が圧着された状態を示す図である。
【００３４】
図７（Ｂ）に示すスポンジ体１２の形状からわかるように、スポンジ体１２を正面から見た形状は、Ｕリブ１０８の横断面の形状に近似させた台形状である。正面から見た無圧状態のスポンジ体１２の各辺の長さは、スポンジ体１２がＵリブ１０８内に圧着できる長さとなっており、管状体１０の横断面形状が図７（Ａ）のような場合、Ｕリブ１０８の横断面の外形寸法に例えば２０ｍｍを加えた長さとなっている。このため、図７（Ｃ）に示すように、正面から見た無圧状態のスポンジ体１２の大きさはＵリブの横断面の外形よりも大きくなっている。また、スポンジ体１２の厚さは、自立でき、かつ、Ｕリブ１０８内面の凹凸を吸収できる厚さとなっており、管状体１０の横断面形状が図７（Ａ）のような場合、例えば１００ｍｍである。
【００３５】
ハンドホール１０８Ａから、スポンジ体１２を管状体１０の断面空間内に挿入し、スポンジ体１２を管状体１０の断面空間の形状に合わせて自立させると、図７（Ｄ）に示すように、スポンジ体１２は管状体１０の内面に圧着して、管状体１０の横断面を閉塞して隔壁となる。
【００３６】
前述のように、鋼床版（デッキプレート）１０２の下面のうち、幅２００ｍｍ程度の現場溶接塗装部１１２については、ブラスト処理をして現場塗装を行う必要がある。
【００３７】
そこで、管状体１０の断面空間内において、一対のスポンジ体１２を現場溶接塗装部１１２の両側に配置して、ハンドホール１０８Ａからブラストノズルを挿入して、鋼床版（デッキプレート）１０２の下面についてブラスト処理をする。これにより、管状体１０の内面のうち、現場塗装を行う部分（溶接発錆部および熱影響部からなる幅２００ｍｍ程度の現場溶接塗装部１１２）のみを局所ブラスト処理でき、鋼床版（デッキプレート）１０２の下面のうち、工場で仕上げ塗装までされた部分には傷が付かない。
【００３８】
図８は、本発明に係る局所ブラスト方法を用いて、鋼床版（デッキプレート）１０２とＵリブ１０８からなる管状体１０の内面の現場溶接塗装部１１２について、オープンブラストを行っている状況を模式的に示す図である。
【００３９】
一対のスポンジ体１２が、現場溶接塗装部１１２の両側に、管状体１０の内面に密着して配置させられた状態で、オープンブラストノズル１４を真上に向けて鋼床版（デッキプレート）１０２下面の現場溶接塗装部１１２についてブラスト処理を行う。このため、オープンブラストノズル１４によるブラスト処理は、管状体１０の内面と一対のスポンジ体１２により閉じられた空間内で行われるので、ブラスト材（研削材）や剥がされた錆、変状した無機ジンクリッチペイント等は、オープンブラストの場合であっても、ハンドホール１０８Ａの周囲を簡易にシート等で覆うことだけで、外部への飛散を防ぐことができる。
【００４０】
図９は、本発明に係る局所ブラスト方法を用いて、鋼床版（デッキプレート）１０２とＵリブ１０８からなる管状体１０の内面の現場溶接塗装部１１２について、バキュームブラストを行っている状況を模式的に示す図である。
【００４１】
一対のスポンジ体１２が、現場溶接塗装部１１２の両側に、管状体１０の内面に密着して配置させられた状態で、バキュームブラストノズル１６を真上に向けて鋼床版（デッキプレート）１０２下面の現場溶接塗装部１１２についてブラスト処理を行う。
【００４２】
ただし、バキュームブラストノズル１６の構造上、スポンジ体１２から２５ｍｍ程度の範囲については、バキュームブラストノズル１６を真上に向けた状態では、ブラスト供給部１６Ａを鋼床版１０２下面に当てることができず、ブラスト処理をすることはできない。このため、スポンジ体１２から２５ｍｍ程度の範囲については、バキュームブラストノズル１６を少し斜めに傾けて、刷毛口１６Ｃを鋼床版１０２下面に斜めに当て、鋼床版１０２下面に対して斜めからブラスト材を吹き付ける必要がある。
【００４３】
この場合であっても、一対のスポンジ体１２が、現場溶接塗装部１１２の両側に、管状体１０の内面に密着して配置させられているので、工場塗装部には傷が付かず、本発明に係る局所ブラスト方法は、バキュームブラストに対しても有用である。なお、この場合は、ブラスト材等を完全にバキューム部１６Ｂで吸引することは難しいので、バキュームブラストノズル１６を用いてのブラスト処理であっても、ハンドホール１０８Ａの周囲を簡易にシート等で覆っておく。
【００４４】
図１０（Ａ）〜（Ｄ）は、スポンジ体１２を設置する作業状況を示す斜視図である。図１０（Ａ）は、スポンジ体１２を管状体１０の断面空間内に挿入する前の状態を示す斜視図であり、図１０（Ｂ）は、ハンドホール１０８Ａから、スポンジ体１２を管状体１０の断面空間内に挿入している状態を示す斜視図であり、図１０（Ｃ）、（Ｄ）は、スポンジ体１２を管状体１０の断面空間内の所定の位置に配置した状態を示す斜視図であり、図１０（Ｃ）は正面方向から見た斜視図であり、図１０（Ｄ）は斜め下方から見た斜視図である。なお、図１０（Ｃ）では、図示の都合上、手前側のＵリブ１０８と鋼床版１０２は描いていない。
【００４５】
以上のようにして、管状体１０の断面空間内において、一対のスポンジ体１２を現場溶接塗装部１１２の両側に配置させる。そして、管状体１０の内面のうち、溶接発錆部および熱影響部からなる幅２００ｍｍ程度の現場溶接塗装部１１２について局所ブラスト処理を行った後に、該部分を現場塗装する。
【００４６】
以上の実施形態においては、局所ブラスト処理を行う際の隔壁にはスポンジ体１２を用いたが、膨張する機能を有するものであれば、スポンジ体１２の代わりに用いることができる。ここで、膨張する機能とは、ハンドホール１０８Ａを通るときは大きさ（体積）が小さく、ハンドホール１０８Ａを通過後に体積が膨張して、管状体１０の断面空間を閉塞できる機能である。
【００４７】
膨張する機能を有するものとしては、例えば、空気を入れると、スポンジ体１２と同様の形状に膨らむ弾性体ボールがあり、スポンジ体１２に代えて用いることができる。ただし、該弾性体ボールには、ブラスト材が吹きかけられても破れない強度が必要である。
【００４８】
なお、本発明に係る局所ブラスト方法および局所ブラスト装置に用いるブラスト材は特に限定されず、アルミナやガーネット等を用いることができる。また、用いるブラストノズルは、オープンブラストノズルであってもバキュームブラストノズルであっても、ハンドホールを通る大きさのものであればよく、一般的に用いられている周知のものを用いることができる。ブラスト材を加速し対象物に吹き付けるための圧縮空気を供給する機構も特に限定されず、圧縮機(コンプレッサー)を用いた機構でも、送風機(ブロワー)を用いた機構でもよい。
【図面の簡単な説明】
【００４９】
【図１】Ｕリブ鋼床版を斜め上方から見た斜視図
【図２】Ｕリブ鋼床版を斜め下方から見た斜視図
【図３】連結されたＵリブ鋼床版を斜め上方から見た斜視図
【図４】現場溶接を行う鋼床版（デッキプレート）の開先部を示す斜視図
【図５】鋼床版（デッキプレート）下面に設置された裏当て材と裏当て材カバーを示す斜視図
【図６】鋼床版（デッキプレート）上面からサブマージアーク溶接を行っている状況を示す斜視図
【図７】（Ａ）鋼床版（デッキプレート）とＵリブからなる管状体の一例の断面図、（Ｂ）該管状体の内面に、本発明に係る局所ブラスト処理方法を実施する際に好適に用いることができるスポンジ体を示す斜視図、（Ｃ）該管状体と無圧状態のスポンジ体の大きさを比較した図、（Ｄ）Ｕリブ内にスポンジ体が圧着された状態を示す図
【図８】本発明に係る局所ブラスト方法を用いて、鋼床版とＵリブからなる管状体の内面の現場溶接塗装部について、オープンブラストを行っている状況を模式的に示す図
【図９】本発明に係る局所ブラスト方法を用いて、鋼床版とＵリブからなる管状体の内面の現場溶接塗装部について、バキュームブラストを行っている状況を模式的に示す図
【図１０】スポンジ体を設置する作業状況を示す斜視図で、（Ａ）スポンジ体を管状体の断面空間内に挿入する前の状態を示す斜視図、（Ｂ）ハンドホールからスポンジ体を管状体の断面空間内に挿入している状態を示す斜視図、（Ｃ）スポンジ体を管状体の断面空間内の所定の位置に配置した状態を正面方向から見た斜視図、（Ｄ）同じく斜め下方から見た斜視図
【符号の説明】
【００５０】
１０…管状体
１２…スポンジ体
１４…オープンブラストノズル
１６…バキュームブラストノズル
１６Ａ…ブラスト供給部
１６Ｂ…バキューム部
１６Ｃ…刷毛口
１００…Ｕリブ鋼床版
１０２…鋼床版（デッキプレート）
１０４…主桁（縦桁）
１０６…横桁
１０８…Ｕリブ
１０８Ａ…ハンドホール
１１０…横リブ
１１２…現場溶接塗装部
１１４…現場ボルト接合部
１１６…裏当て材
１１８…裏当て材カバー
１２０…溶接ビード
【図３】
2008290211.tif 000003
【図７】
2008290211.tif 000004
【図８】
2008290211.tif 000005
【図９】
2008290211.tif 000006
【図１０】
2008290211.tif 000007
【図１】
2008290211.tif 000008
【図２】
2008290211.tif 000009
【図４】
2008290211.tif 000010
【図５】
2008290211.tif 000011
【図６】
2008290211.tif 000012